(57)【要約】【課題】糸目模様における糸と表皮材との接合強度を維持しつつ、糸目模様の見栄えを向上することができる内装部品の製造方法及び内装部品を提供する。【解決手段】表面に糸目模様を形成する内装部品１の製造方法であって、糸目模様は、複数の凸部２Ｂが螺旋形状に形成された撚り目模様を有する疑似糸２を内装部品１の表皮材３に接合して形成することを特徴とする。【選択図】図３
2014117931.tif 000002
【特許請求の範囲】
【請求項１】
表面に糸目模様を形成する内装部品の製造方法であって、
前記糸目模様は、複数の凸部が螺旋形状に形成された撚り目模様を有する疑似糸を前記内装部品の表皮材に接合して形成することを特徴とする内装部品の製造方法。
【請求項２】
請求項１に記載された内装部品の製造方法において、
前記疑似糸の螺旋形状は、射出成形機から射出成形糸を押出すときに射出口の口金を回転させながら冷却して形成することを特徴とする内装部品の製造方法。
【請求項３】
請求項１又は請求項２に記載された内装部品の製造方法において、
前記疑似糸は、前記内装部品の表皮材と基材とを接着する表皮成形同時基材接着工程にて、表皮材に接合させることを特徴とする内装部品の製造方法。
【請求項４】
請求項１乃至請求項３のいずれか１項に記載された内装部品の製造方法によって製造された内装部品において、
前記表皮材と前記疑似糸とは、共に熱可塑性エラストマからなることを特徴とする内装部品。
【発明の詳細な説明】
【技術分野】
【０００１】
本発明は、内装部品の製造方法及び内装部品に関する。特に、糸目模様が形成された内装部品の製造方法及び内装部品に関する。
【背景技術】
【０００２】
例えば、自動車の内装部品において、柔らかい材質の表皮材で覆われたインストルメントパネルやコンソールボックス等の表面には、シボ模様及び糸目模様（例えば、ステッチ加飾部）を施すことによって、デザイン上の見栄えを向上し、高級感やソフト感を醸す工夫がなされている。
【０００３】
一般に、シボ模様と糸目模様（ステッチ加飾部）の両方を形成した内装部品は、図１５（ａ）〜（ｇ）に示すように、基材成形工程、表皮成形工程、ステッチ加飾工程、及び基材接着工程を経て製造されている。
すなわち、図１５（ａ）、（ｂ）に示すように、射出成形機１１１から射出成形型１１２に溶融樹脂を注入し、射出成形することによって所定の形状に賦形された基材１１３を形成する（基材成形工程）。また、図１５（ｃ）、（ｄ）に示すように、表皮材１１４を加熱装置１１５で加熱した後に、真空成形型１１６にて基材１１３に相応する形状に表皮材１１４を賦形するとともに、表皮材１１４の表面にシボ模様を転写する（表皮成形工程）。その後、図１５（ｅ）に示すように、表皮材１１４の外端を切断したうえ、ミシン１１７にて糸を縫製して表皮材１１４にステッチ加飾部を形成する（ステッチ加飾工程）。最後に、図１５（ｆ）に示すように、プレス圧着型１１８の雄型に基材１１３をセットして塗布機１１９にて接着剤を基材表面に塗布し、図１５（ｇ）に示すように、プレス圧着型１１８の雌型に吸着した表皮材１１４を、雄型の基材１１３に押圧して、表皮材１１４と基材１１３とを接着する（基材接着工程）。
【０００４】
このように、シボ模様及び糸目模様（例えば、ステッチ加飾部）を有する内装部品を製造するためには、表皮材の成形品にミシン掛けして糸目模様を施したものを基材に貼り合わせるため、表皮成形工程と基材接着工程とを同一工程で行うことができない。そのため、シボ模様のみの内装部品に比べて型数及び工程数が大幅に増加することになる。その結果、生産コストが大幅に増大する問題があった。
そこで、本発明者らは、糸目模様を有する内装部品において、ミシン縫製以外で糸目模様を施す製造方法を鋭意検討してきた。
【０００５】
例えば、ミシン縫製以外で糸目模様（ステッチ加飾部）を形成する製造方法として、基材（表皮材を含む）の表面に糸を配置し、基材の裏面に当接する一方の電極と、糸を押圧する突起部を形成した他方の電極とを備えた高周波溶着装置を用いて、基材及び糸の少なくとも一方を部分的に溶融させて、糸を基材に対してステッチ模様の縫目に相当する間隔をあけて固着一体化せしめる製造方法が、特許文献１に開示されている。
また、パウダースラッシュ成形型の型面の所定位置に、内面に糸目模様の形成された細長い部材装着溝を設け、部材装着溝に所要色の糸状プラスチック部材を装着した後、成形型内に熱可塑性プラスチックパウダーを投入し、パウダースラッシュ成形法により、型面に溶融プラスチック皮膜を形成すると共に糸状プラスチック部材の表面に溝内面の糸目模様を形成して、溶融プラスチック皮膜と糸状プラスチック部材を一体に融着する製造方法が、特許文献２に開示されている。
【先行技術文献】
【特許文献】
【０００６】
【特許文献１】特開昭６３−１９９６４０号公報
【特許文献２】特開平１０−２４９８６８号公報
【発明の概要】
【発明が解決しようとする課題】
【０００７】
しかしながら、特許文献１、２の技術には、以下のような問題があった。
すなわち、特許文献１の技術は、高周波溶着装置を用いて基材及び糸の少なくとも一方を部分的に溶融させて、糸を基材に対してステッチ模様の縫目に相当する間隔をあけて固着一体化せしめる方法であるので、細い繊維を撚り合わせて形成する通常の撚り糸を用いると、糸が溶融した時に細い繊維が部分的に溶断されたり、糸が変形するおそれがあった。したがって、糸目模様における糸と表皮材との接合強度が低下しやすいという問題があった。
また、特許文献２の技術は、パウダースラッシュ成形型の型面の所定位置に、内面に糸目模様の形成された細長い部材装着溝を設け、部材装着溝に所要色の糸状プラスチック部材を装着した後、パウダースラッシュ成形法により、型面に溶融プラスチック皮膜を形成すると共に糸状プラスチック部材の表面に溝内面の糸目模様を形成する方法であるので、糸状プラスチック部材の表面に糸目模様が十分転写されない箇所が生じるおそれがあった。したがって、形成された糸目模様において、本物の撚り糸のような見栄えを得にくいという問題があった。
【０００８】
本発明は、上記問題点を解決するためになされたものであり、糸目模様における糸と表皮材との接合強度を維持しつつ、糸目模様の見栄えを向上することができる内装部品の製造方法及び内装部品を提供することを目的とする。
【課題を解決するための手段】
【０００９】
上記課題を解決するために、本発明に係る内装部品の製造方法及び内装部品は、次のような構成を有している。
（１）表面に糸目模様を形成する内装部品の製造方法であって、
前記糸目模様は、複数の凸部が螺旋形状に形成された撚り目模様を有する疑似糸を前記内装部品の表皮材に接合して形成することを特徴とする。
【００１０】
本発明においては、糸目模様は、複数の凸部が螺旋形状に形成された撚り目模様を有する疑似糸を内装部品の表皮材に接合して形成するので、細い繊維を撚り合わせて形成する通常の撚り糸と異なり、疑似糸の溶断や変形が生じにくく、疑似糸と表皮材との必要な接合強度を確保することができる。また、疑似糸自体が、複数の凸部が螺旋形状に形成された撚り目模様を有するので、糸を表皮材に接合したときにも糸全体に撚り目模様が残り、糸目模様の見栄えを向上させることができる。
なお、疑似糸の複数の凸部が、略同一の三角形状が集合した星型形状を構成することによって、通常の撚り糸の撚り目模様に近似させることができるので、糸目模様の見栄えを一層向上させることができる。
【００１１】
（２）（１）に記載された内装部品の製造方法において、
前記疑似糸の螺旋形状は、射出成形機から射出成形糸を押出すときに射出口の口金を回転させながら冷却して形成することを特徴とする。
【００１２】
本発明においては、疑似糸の螺旋形状は、射出成形機から射出成形糸を押出すときに射出口の口金を回転させながら冷却して形成するので、撚り目模様に近似した疑似糸を均一な断面で形成することができる。また、射出口の口金を回転する速度や開口断面の形状を変更することで、疑似糸における必要な撚り目模様を簡単に形成することができる。また、糸目模様における見栄えを考慮しながら、疑似糸と表皮材との溶融状態を最適化して接合強度を高めることができる。
【００１３】
（３）（１）又は（２）に記載された内装部品の製造方法において、
前記疑似糸は、前記内装部品の表皮材と基材とを接着する表皮成形同時基材接着工程にて、表皮材に接合させることを特徴とする。
【００１４】
本発明においては、疑似糸は、内装部品の表皮材と基材とを接着する表皮成形同時基材接着工程にて、表皮材に接合させるので、例えば真空成形型を用いて表皮材を成形すると同時に基材表面に表皮材を接着する間に、内装部品の糸目模様（例えば、ステッチ加飾部）を併せて形成することができる。また、表皮材と基材とを接着する間に、内装部品の糸目模様（例えば、ステッチ加飾部）を形成するので、糸目模様（例えば、ステッチ加飾部）を形成するために新たな成形装置を備える必要がなく、糸目模様（例えば、ステッチ加飾部）の形成によって、内装部品における表皮材成形同時基材接着工程に時間的ロスが生じることもない。
【００１５】
（４）（１）乃至（３）のいずれか１つに記載された内装部品の製造方法によって製造された内装部品であって、
前記表皮材と前記疑似糸とは、共に熱可塑性エラストマからなることを特徴とする。
【００１６】
本発明においては、表皮材と疑似糸とは、共に熱可塑性エラストマからなるので、同材質で溶融温度が互いに等しい。したがって、熱溶着によって表皮材に疑似糸を接合させるとき、接触部において表皮材と疑似糸が共に溶融し合って接合強度を高めることができる。また、疑似糸を所定の間隔で表皮材の内部に押し込むことによってステッチ加飾部を形成するときでも、表皮材と疑似糸の延伸性が同レベルの値で高いので、疑似糸が切れたり表皮材が破れたりすることが少ない。したがって、糸目模様における疑似糸と表皮材との接合強度を維持しつつ、糸目模様の見栄えを向上することができる。
【発明の効果】
【００１７】
本発明によれば、糸目模様における糸と表皮材との接合強度を維持しつつ、糸目模様の見栄えを向上することができる内装部品の製造方法及び内装部品を提供することができる。
【図面の簡単な説明】
【００１８】
【図１】本発明に係る実施形態を適用するステッチ加飾付き内装部品の斜視図である。
【図２】図１のステッチ加飾付き内装部品におけるステッチ加飾部の模式的断面図である。
【図３】図１のステッチ加飾付き内装部品の製造工程を表す模式的断面図である。
【図４】図３（ｃ）に示す真空成形型の凹溝を表す部分斜視図である。
【図５】図３（ｃ）に示す真空成形型の熱刃を表す部分斜視図である。
【図６】図５における熱刃の突起部詳細図である。
【図７】図２に示すステッチ加飾用の疑似糸を製造する方法を表す模式図である。
【図８】図３（ｆ）に示す真空成形型の表皮成形時における部分断面図である。
【図９】図８におけるＡ部断面図である。
【図１０】図８におけるＢ部断面図である。
【図１１】図３（ｆ）に示す真空成形型のステッチ加飾成形時における部分断面図である。
【図１２】図１１におけるＣ部断面図である。
【図１３】図１１におけるＤ部断面図である。
【図１４】図２に示すステッチ加飾用の疑似糸の変形例を表す部分斜視図である。
【図１５】従来のステッチ加飾付き内装部品の製造工程を表す模式的断面図である。
【発明を実施するための形態】
【００１９】
次に、本発明に係る実施形態である内装部品の製造方法及び内装部品について、図面を参照して詳細に説明する。
【００２０】
＜ステッチ加飾付き内装部品の構造＞
まず、本発明に係る実施形態であるステッチ加飾付き内装部品について、自動車のインストルメントパネルの例でその構造を説明する。図１に、本発明に係る実施形態を適用するステッチ加飾付き内装部品の斜視図を示す。図２に、図１のステッチ加飾付き内装部品におけるステッチ加飾部の模式的断面図を示す。
【００２１】
図１に示すように、ステッチ加飾付き内装部品のインストルメントパネル１は、フロントガラス下端から運転席及び助手席の正面を覆う略Ｌ字状断面をした内装部品である。インストルメントパネル１は、運転席及び助手席の正面に位置するため、デザイン上の工夫を凝らした内装部品の顔ともいえる。インストルメントパネル１には、前端がフロンドガラスに当接するアッパーパネル部１１、車両中央でカーナビやエアコン等の操作部を搭載するセンタークラスタ部１２、運転席の正面でスピードメータ等を搭載するメータークラスタ部１３、メータークラスタ部１３の下方を覆うロアパネル部１４、助手席の正面を覆うサイドパネル部１５、及びサイドパネル部の下方を覆う収納部１６を備えている。
【００２２】
インストルメントパネル１は、全体形状を形成する基材の上に、装飾用の表皮材が接着されている。表皮材には、高級感やソフト感を醸すため、シボ模様が形成されている。また、本革仕様の雰囲気が生じるように、表皮材に糸の縫目に近似したステッチ加飾部１７が形成されている。例えば、図１に示すインストルメントパネル１には、アッパーパネル部１１と、センタークラスタ部１２、メータークラスタ部１３、及びサイドパネル部１５との境界線に沿ってステッチ加飾部１７が形成されている。
【００２３】
図２に示すように、ステッチ加飾部１７は、複数の凸部が螺旋形状に形成された撚り目模様を有する１本の疑似糸２を６〜８ｍｍ程度の間隔で局部的に表皮材３の内部に食い込ませて形成されている。疑似糸２は、表皮材３に接触する箇所で溶着されている。疑似糸２は、５個の凸部（三角形状）が周方向で等間隔に形成された略星型の断面形状をなしている。星型断面の最大径が１．０〜１．５ｍｍ程度である。疑似糸２の材質は、オレフィン系エラストマ（ＴＰＯ）である。疑似糸２の伸び率は、７００〜１０００％程度である（ＪＩＳ規格  Ｋ７１１３に準拠、但しチャック部の間隔は１５ｍｍに設定）。
表皮材３は、上下で２層構造をなしている。基材４に接着される第１層３１は、３ｍｍ程度の厚さを有するポリプロピレンフォーム（ＰＰＦ）であり、第１層３１の上に形成される第２層３２は、０．６ｍｍ程度の厚さを有するオレフィン系エラストマ（ＴＰＯ）である。
【００２４】
基材４と接着する第１層３１はポリプロピレンフォーム（ＰＰＦ）からなるので、後述する熱刃が疑似糸２を表皮材３の内部に押し込むとき、発砲層からなる第１層３１が大きく変形して、ステッチ加飾される疑似糸２の縫目を表皮材３の内部に深く侵入させることができる。また、第１層３１の上に形成された第２層３２と疑似糸２とは、共にオレフィン系エラストマ（ＴＰＯ）からなるので、疑似糸２の縫目を表皮材３の内部に深く侵入させるときでも、第２層３２と疑似糸２の延伸性が同レベルの値で高いので、疑似糸２の伸びと、疑似糸２と接触する第２層３２の接触部３２１での伸びとが、互いに釣り合うことができる。その結果、後述する熱刃が疑似糸２を表皮材３の内部に押し込むとき、疑似糸２が切れたり表皮材３が破れたりすることが少ない。
なお、ステッチ加飾用の疑似糸２は、塩化ビニール系又はスチレン系の熱可塑性エラストマとすることもできる。その場合、表皮材３の第２層３２を、同質の塩化ビニール系又はスチレン系の熱可塑性エラストマとすることが好ましい。また、ステッチ加飾用の疑似糸２を、表皮材３の第２層３２の色と異なる色に着色することで、更にデザイン性を向上させることもできる。
【００２５】
＜ステッチ加飾付き内装部品の製造方法＞
次に、ステッチ加飾付き内装部品の製造方法を説明する。図３に、図１のステッチ加飾付き内装部品の製造工程を表す模式的断面図を示す。
【００２６】
本実施形態に係るステッチ加飾付き内装部品１は、図３（ａ）〜（ｆ）に示すように、基材成形工程、及び表皮成形同時基材接着工程によって製造することができる。
すなわち、図３（ａ）、（ｂ）に示すように、基材用射出成形機４１から射出成形型４２に溶融樹脂を注入し、射出成形によって所定の形状に賦形された基材４を形成する（基材成形工程）。そして、図３（ｃ）に示すように、真空成形型５を型開き状態にして、上型５１に基材４を取り付ける。上型５１は、樹脂製又はアルミ鋳造製である。
【００２７】
また、真空成形型５の下型５２には、表皮材３を成形する型面５２２にステッチ加飾用の疑似糸２を挿入する凹溝５２１が形成され、該凹溝５２１内に挿入したステッチ加飾用の疑似糸２を表皮材３の内部に押し込む熱刃５３を備えている。ステッチ加飾用の疑似糸２は、凹溝５２１内に挿入する。型面５２２には、シボ模様が刻設されている。下型５２は、ポーラス電鋳製である。熱刃５３は、工具鋼等を機械加工して作製する。熱刃５３は、図示しない加熱器によって、所定の温度に加熱されている。
また、図３（ｄ）に示すように、上面に接着剤を塗布した表皮材３の外端を加熱装置６の保持部６３で水平状に保持し、上下方向から加熱部６１、６２にて加熱する。加熱装置６は、真空成形型５に隣接して配置されている。
【００２８】
次に、図３（ｅ）に示すように、表皮材３は、加熱された状態で保持部６３によって真空成形型５の下型５２上へ移送される。
その後、図３（ｆ）に示すように、上型５１に取り付けた基材４に表皮材３を重ね合わせて真空成形型５を型閉じ状態にして、下型５２から吸引することで、表皮材３の表面へシボ転写を行いながら基材形状に沿わせる成形を行う。また、型閉じ状態に所定の時間保持して、表皮材３と基材４とを接着する。真空成形型５を型閉じ状態にして表皮材３と基材４とを接着する間に、熱刃５３を上昇させて、凹溝５２１内に挿入したステッチ加飾用の疑似糸２を表皮材３の内部に押し込む。表皮材３の内部に押し込まれた疑似糸２は、熱刃５３の熱によって表皮材３と溶着される。その結果、ステッチ加飾を含む表皮成形と基材接着とを同時に行うことができる（表皮成形同時基材接着工程）。
以上のように、ステッチ加飾部とシボ模様を形成した内装部品を製造する。本製造方法であれば、射出成形型４２を有する基材成形工程と真空成形型５を有する表皮成形同時基材接着工程を備えればよく、ステッチ加飾付き内装部品を２型２工程で簡単に製造することができる。
【００２９】
＜ステッチ加飾部の成形方法＞
次に、本実施形態におけるステッチ加飾部の成形方法について、詳細に説明する。図４に、図３（ｃ）に示す真空成形型の凹溝を表す部分斜視図を示す。図５に、図３（ｃ）に示す真空成形型の熱刃を表す部分斜視図を示す。図６に、図５における熱刃の突起部詳細図を示す。図７に、図２に示すステッチ加飾用の疑似糸を製造する方法を表す模式図を示す。図８に、図３（ｆ）に示す真空成形型の表皮成形時における部分断面図を示す。図９に、図８におけるＡ部断面図を示す。図１０に、図８におけるＢ部断面図を示す。図１１に、図３（ｆ）に示す真空成形型のステッチ加飾成形時における部分断面図を示す。図１２に、図１１におけるＣ部断面図を示す。図１３に、図１１におけるＤ部断面図を示す。
【００３０】
図４に示すように、真空成形型５の下型５２には、表皮材３を成形する型面５２２にステッチ加飾用の疑似糸２を挿入する凹溝５２１が形成されている。凹溝５２１の幅は、ステッチ加飾用の疑似糸２の最大径と同程度である。凹溝５２１は、下型５２の型面５２２に形成されている。また、下型５２は、ポーラス状の微細な吸引孔を有する電鋳型である。下型５２は、図示しない真空ポンプに連結されている。
また、真空成形型５の下型５２には、該凹溝５２１内に挿入したステッチ加飾用の疑似糸２を表皮材３の内部に押し込む熱刃５３を備えている。図４では、熱刃５３が下方に位置した状態である。熱刃５３は、上下方向（矢印Ｋの方向）にスライドする。熱刃５３のスライド量は、表皮材３の厚さと同程度の長さである。ここで、疑似糸２を表皮材３の内部に押し込むことは、疑似糸２の一部若しくは全部が表皮材３に囲まれた状態、又は、疑似糸２の一部若しくは全部が表皮材３の中に侵入した状態を意味する。
【００３１】
図４、図５に示すように、熱刃５３には、上端にステッチ加飾用の疑似糸２を表皮材３に押し込む鋭角状の突起部５３１が縫目に相応する位置に所定の間隔を空けて、並列状に形成されている。熱刃５３は、鋭角状の突起部５３１と突起部５３１の間が下方に湾曲する湾曲面で形成された連結部５３２を有する。また、図６に示すように、突起部５３１の先端５３１ａには、半径が０．３ｍｍ程度の微小Ｒに形成されている。また、鋭角状に形成された突起部５３１の傾斜面５３１ｂの内角θは、５〜１５度程度が好ましい。突起部５３１の連結部５３２の湾曲面中央に対する高さは、３ｍｍ程度で、突起部５３１の間隔は、６〜８ｍｍ程度が好ましい。
【００３２】
図７に示すように、ステッチ加飾用の疑似糸２は、糸用射出成形機７を用いて押出し成形された射出成形糸７２を所定の長さに切断して作製する。疑似糸２は、複数の凸部が螺旋形状に形成された撚り目模様を有する１本の疑似糸である。疑似糸２の螺旋形状は、糸用射出成形機７から射出成形糸７２を押出すときに射出口の口金７１を矢印Ｒ方向に回転させながら冷却して形成する。射出成形糸７２の断面は、略一定である。また、射出口の口金７１を回転する速度や開口断面の形状を変更することで、必要な撚り目模様を簡単に形成することができる。
【００３３】
図８、図９、図１０に示すように、上型５１に取り付けた基材４に表皮材３の第１層３１、第２層３２を重ね合わせて型閉じ状態にした段階では、熱刃５３は下方に位置している。熱刃５３に備える突起部５３１の先端５３１ａが、ステッチ加飾用の疑似糸２に当接している。型閉じ当初の段階では、ステッチ加飾用の疑似糸２は、表皮材３の内部に押し込まれていない。そのため、真空成形型５の下型５２から吸引することで、表皮材３の第２層３２の表面へ確実にシボ転写が行なわれ、かつ、基材形状に沿わせる成形が行われる。また、真空成形型５は、型閉じ状態に所定の時間保持して、表皮材３と基材４とを接着する。所定の型閉じ時間は、５０〜１００秒程度である。
【００３４】
図１１、図１２、図１３に示すように、型閉じ状態を保持している間に、熱刃５３を上方に移動し、ステッチ加飾部１７の成形を行う。鋭角状の突起部５３１が縫目２１に相応する位置で上昇することによって、ステッチ加飾された疑似糸２の縫目２１は、ミシンで縫製されたように表皮材３の内部へ深く押し込まれていく。このとき、熱刃５３は、疑似糸２の融点又はそれ以上の温度まで加熱されている。加熱された熱刃５３に当接する疑似糸２は、柔軟性が増して縫目２１の先端で鋭角状に屈曲する。
【００３５】
また、表皮材３は２層構造であり、基材４と接着する第１層３１は、発砲層からなるポリプロピレンフォーム（ＰＰＦ）である。そのため、熱刃５３が疑似糸２の縫目２１を表皮材３の内部に押し込むとき、発砲層からなる第１層３１の押し込み部３１１が大きく変形する。また、第２層３２と疑似糸２とは、共にオレフィン系エラストマからなるので、疑似糸２の縫目２１を表皮材３の内部に深く侵入させるときでも、第２層３２と疑似糸２の延伸性が同レベルの値で高いので、疑似糸２の縫目２１と、疑似糸２の縫目２１と接触する第２層３２の接触部３２１とが、互いに均等に伸びて、引張応力が釣り合う状態に保たれている。表皮材３の内部に食い込んだ疑似糸２の縫目２１は、熱刃５３の熱で溶融されて、第２層３２の接触部３２１に溶着して接合される。
【００３６】
また、熱刃５３は、鋭角状の突起部５３１と突起部５３１の間が下方に湾曲する湾曲面で形成された連結部５３２を有する。そのため、ステッチ加飾部１７を形成するとき、連結部５３２が縫目２１の渡り部２２から離間して、突起部５３１の食い込みが、より一層局部的に行われている。また、連結部５３２が、疑似糸２の縫目２１間の渡り部２２を押圧しないので、疑似糸２の変形が少ない。
以上のように、真空成形型５を用いて表皮材３を成形すると同時に基材表面に表皮材３を接着する際、ステッチ加飾部１７の形成が併せて行われている。その際、ステッチ加飾部１７の疑似糸２と表皮材３との接合強度が、ミシン縫製と同程度に維持されている。
【００３７】
＜作用効果＞
以上、詳細に説明したように、本実施形態に係る内装部品１の製造方法によれば、糸目模様は、複数の凸部２Ｂが螺旋形状に形成された撚り目模様を有する疑似糸２を内装部品１の表皮材３に接合して形成するので、細い繊維を撚り合わせて形成する通常の撚り糸と異なり、疑似糸２の溶断や変形が生じにくく、疑似糸２と表皮材３との必要な接合強度を確保することができる。また、疑似糸２自体が、複数の凸部２Ｂが螺旋形状に形成された撚り目模様を有するので、疑似糸２を表皮材３に接合したときにも疑似糸２全体に撚り目模様が残り、糸目模様の見栄えを向上させることができる。
なお、疑似糸２の複数の凸部２Ｂが、略同一の三角形状が集合した星型形状を構成することによって、通常の撚り糸の撚り目模様に近似させることができるので、糸目模様の見栄えを一層向上させることができる。
【００３８】
また、本実施形態に係る内装部品１の製造方法によれば、疑似糸２の螺旋形状は、糸用射出成形機７から射出成形糸７２を押出すときに射出口の口金７１を回転させながら冷却して形成するので、撚り目模様に近似した疑似糸２を均一な断面で形成することができる。また、射出口の口金７１を回転する速度や開口断面の形状を変更することで、疑似糸２における必要な撚り目模様を簡単に形成することができる。また、糸目模様における見栄えを考慮しながら、疑似糸２と表皮材３との溶融状態を最適化して接合強度を高めることができる。
【００３９】
また、本実施形態に係る内装部品１の製造方法によれば、疑似糸２は、内装部品１の表皮材３と基材４とを接着する表皮成形同時基材接着工程にて、表皮材３に接合させるので、真空成形型５を用いて表皮材３を成形すると同時に基材４表面に表皮材３を接着する間に、内装部品１の糸目模様であるステッチ加飾部１７を併せて形成することができる。また、表皮材３と基材４とを接着する間に、内装部品１の糸目模様であるステッチ加飾部１７を形成するので、糸目模様であるステッチ加飾部１７を形成するために新たな成形装置を備える必要がなく、糸目模様であるステッチ加飾部１７の形成によって、内装部品１における表皮材成形同時基材接着工程に時間的ロスが生じることもない。
【００４０】
また、本実施形態に係る内装部品１によれば、表皮材３と疑似糸２とは、共に熱可塑性エラストマからなるので、両者は同材質で溶融温度が互いに等しい。したがって、溶着によって表皮材３に疑似糸２を接合させるとき、接触部において表皮材３と疑似糸２が共に溶融し合って接合強度を高めることができる。また、疑似糸２を所定の間隔で表皮材３の内部に押し込むことによってステッチ加飾部１７を形成するときでも、表皮材３と疑似糸２の延伸性が同レベルの値で高いので、疑似糸２が切れたり表皮材３が破れたりすることが少ない。したがって、糸目模様における疑似糸２と表皮材３との接合強度を維持しつつ、糸目模様の見栄えを向上することができる。
【００４１】
上述した実施形態は、本発明の要旨を変更しない範囲で変更することができる。
例えば、上記実施形態では、内装部品を自動車のインストルメントパネルに適用したが、これに限ることはない。例えば、ステッチ加飾付き内部部品であるコンソールボックスやドアトリム等の各種内装部品に適用することができる。
また、上記実施形態では、疑似糸２の螺旋形状は、糸用射出成形機７から射出成形糸７２を押出すときに射出口の口金７１を回転させながら冷却して形成したが、これに限ることはない。例えば、図１４に示すように、射出成形した複数の射出成形糸８１、８２、８３を螺旋状に捻じりながら一体化する方法で形成することもできる。なお、各射出成形糸８１、８２、８３が、互いに接合されている必要はない。
【産業上の利用可能性】
【００４２】
本発明は、特に糸目模様が形成された内装部品の製造方法及び内装部品として利用できる。
【符号の説明】
【００４３】
１              インストルメントパネル（内装部品）
２              疑似糸
２Ｂ            凸部
３              表皮材
４              基材
５              真空成形型
６              加熱装置
７              糸用射出成形機
１７            ステッチ加飾部
２１            縫目
２２            渡り部
３１            第１層
３２            第２層
５１            上型
５２            下型
５３            熱刃
７１            口金
７２            射出成形糸
５２１          凹溝
５２２          型面
５３１          突起部
【図１】
2014117931.tif 000003
【図２】
2014117931.tif 000004
【図３】
2014117931.tif 000005
【図４】
2014117931.tif 000006
【図５】
2014117931.tif 000007
【図６】
2014117931.tif 000008
【図７】
2014117931.tif 000009
【図８】
2014117931.tif 000010
【図９】
2014117931.tif 000011
【図１０】
2014117931.tif 000012
【図１１】
2014117931.tif 000013
【図１２】
2014117931.tif 000014
【図１３】
2014117931.tif 000015
【図１４】
2014117931.tif 000016
【図１５】
2014117931.tif 000017